(57)【要約】  本発明によれば、（ａ）硫黄原子を有する無機化合物と（ｂ）エピスルフィド化合物を、ヒンダードアミンを触媒として予備重合反応させた後、（ｃ）ポリチオール化合物、（ｄ）ポリイソシアネート化合物を添加混合することで、均一な光学材料を得ることが可能な光学材料用組成物を製造することができる。また、本光学材料用組成物を重合硬化させることにより高屈折率（ｎｅが１．７３以上）、高強度（３点曲げ試験の伸びが１３％以上、かつ耐ドリル強度が良好であること）、および高耐熱性（ＴＭＡ測定の軟化点が７０℃以上）を有する光学材料を提供することができる。【特許請求の範囲】
【請求項１】
下記（ａ）化合物１０〜５０質量部（ただし光学材料用組成物全量に対して１０質量％以上）、下記（ｂ）化合物５０〜９０質量部、下記（ｃ）化合物１〜５０質量部および下記（ｄ）化合物１〜５０質量部（ただし光学材料用組成物全量に対して１質量％以上）を原料とする光学材料用組成物の製造方法であって（ただし、質量部は（ａ）化合物と（ｂ）化合物との合計量を１００質量部とした値）、下記（ａ）化合物と下記（ｂ）化合物とをヒンダードアミンを触媒として予備重合反応させて得られた反応液と下記（ｃ）化合物および下記（ｄ）化合物を混合することを特徴とする光学材料用組成物の製造方法。
（ａ）硫黄原子を有する無機化合物
（ｂ）エピスルフィド基を１分子中に１個以上有するエピスルフィド化合物
（ｃ）メルカプト基を１分子あたり１個以上有するチオール化合物
（ｄ）イソシアネート基を１分子あたり１個以上有するイソシアネート化合物
【請求項２】
前記ヒンダードアミンが、１，２，２，６，６−ペンタメチルピペリジル−４−メタクリレートであることを特徴とする請求項１記載の光学材料用組成物の製造方法。
【請求項３】
請求項１または２記載の光学材料用組成物の製造方法により光学材料用組成物を製造する工程と、得られた光学材料用組成物を重合硬化させる工程とを含む光学材料の製造方法。
【請求項４】
請求項３記載の製造方法によって得られる光学材料であって、屈折率（ｎｅ）が１．７３以上である、光学材料。
【請求項５】
請求項４記載の光学材料を含むメガネ用レンズ。
【請求項６】
ツーポイントフレームに装着可能な強度を有する請求項５記載のメガネ用レンズ。
【発明の詳細な説明】
【技術分野】
【０００１】
本発明は光学材料用組成物に関し、更には、それを用いたプラスチックレンズ、プリズム、光ファイバー、情報記録基盤、フィルター等の光学材料（光学用樹脂材料）に関する。本発明の光学材料はプラスチックレンズ、特にツーポイントフレームメガネ用レンズとして好適に使用される。
【背景技術】
【０００２】
プラスチック材料は軽量かつ靭性に富み、また染色が容易であることから、各種光学材料、特に眼鏡レンズに近年多用されている。光学材料、中でも眼鏡レンズ用光学材料に特に要求される性能は、物理的性質としての低比重、化学・熱的性質として低黄色度、高耐熱性で、機械的特性として高強度等であり、光学性能としては高透明性、高屈折率と高アッベ数である。高屈折率はレンズの薄肉化を可能とし、高アッベ数はレンズの色収差を低減するが、屈折率が上昇するほどアッベ数は低くなるため、両者を同時に向上させる検討が実施されている。これらの検討の中で代表的な方法として特許文献１に示されるエピスルフィド化合物を使用する方法がある。また、特許文献２、３に示される、ポリエピスルフィド化合物と無機化合物からなる光学材料により、屈折率が１．７３以上の光学材料が提案されている。【０００３】
一方、高屈折率化にともない薄肉化したレンズに対しては、安全性等の観点から従来に増して高強度が望まれる。例えばツーポイントと呼ばれるフレームを装着するにはドリルで穴を開ける必要があるが、この際に欠けや割れが生じない強度が必要である。またツーポイントフレームの使用に耐えるためにはフレームが撓んでもレンズが破壊されない強度が必要である。同時にプラスチックレンズは表面を保護するためにハードコートを付ける事が標準となっているが、ハードコートをかける際に熱がかかるため、耐熱性も必要である。【０００４】
このような背景から、高屈折率と高強度と耐熱性の三者を同時に満足させる検討がこれまでに実施されている。これらの検討の中で代表的な方法として、特許文献４、５に示されるように、エピスルフィド基を有する化合物、硫黄原子および／またはセレン原子を有する無機化合物、チオウレタン結合を構成するチオール化合物とイソシアネート化合物の４種類の化合物を使用した方法がある。また、屈折率が１．７３以上の均一透明な光学材料を得るためには、硫黄原子および／またはセレン原子を有する無機化合物とエピスルフィド基を有する化合物を予備重合反応することが知られている。この予備重合反応物にチオール化合物とイソシアネート化合物をそれぞれ加えると、急速重合が起こり、均一透明な光学材料が得られない、あるいは厚みが極薄い光学材料しか得ることができない。特許文献５では、前記予備重合反応物にチオール化合物とイソシアネート化合物を予備重合反応させた物を加えることにより急速重合を回避しているが、注型組成物が高粘度となり、注型作業が困難であった。
したがって、前記文献の製造方法では、急速重合あるいは高粘度化が起こるため、硫黄原子および／またはセレン原子を有する無機化合物、エピスルフィド化合物、チオール化合物およびイソシアネート化合物の４成分からなる屈折率１．７３以上の光学材料を実用的に製造することは困難であった。そのため屈折率１．７３以上であり、強度と耐熱性を付与したレンズの製造方法の開発が求められていた。
【先行技術文献】
【特許文献】
【０００５】
【特許文献１】特開平９−１１０９７９号公報
【特許文献２】特開２００１−００２７８３号公報
【特許文献３】特開２００４−１３７４８１号公報
【特許文献４】特開２００２−１２２７０１号公報
【特許文献５】特開２００４−３３９３２９号公報
【発明の概要】
【発明が解決しようとする課題】
【０００６】
本発明が解決しようとする課題は、高屈折率（ｎｅが１．７３以上）、高強度（３点曲げ試験の伸びが１３％以上、かつ耐ドリル強度が良好であること）、および高耐熱性（ＴＭＡ測定の軟化点が７０℃以上）以上３点を同時に満足させる実用可能な光学材料を提供することにある。
【課題を解決するための手段】
【０００７】
本発明者らは、このような状況に鑑み、鋭意研究を重ねた結果、エピスルフィド基を有する化合物、硫黄原子を有する無機化合物、チオウレタン結合を構成するチオール化合物とイソシアネート化合物の４種類を含む組成物を硬化させ光学材料とする際、ヒンダードアミン化合物を予備重合反応の触媒として用いることにより、低粘度でかつ急速なゲル化を起こすことのない光学材料用組成物を製造する方法を見出し、本発明に至った。即ち、本発明は、以下のとおりである。【０００８】
［１］：下記（ａ）化合物１０〜５０質量部（ただし光学材料用組成物全量に対して１０質量％以上）、下記（ｂ）化合物５０〜９０質量部、下記（ｃ）化合物１〜５０質量部および下記（ｄ）化合物１〜５０質量部（ただし光学材料用組成物全量に対して１質量％以上）を原料とする光学材料用組成物の製造方法であって（ただし、質量部は（ａ）化合物と（ｂ）化合物との合計量を１００質量部とした値）、下記（ａ）化合物と下記（ｂ）化合物とをヒンダードアミンを触媒として予備重合反応させて得られた反応液と下記（ｃ）化合物および下記（ｄ）化合物を混合することを特徴とする光学材料用組成物の製造方法。
（ａ）硫黄原子を有する無機化合物
（ｂ）エピスルフィド基を１分子中に１個以上有するエピスルフィド化合物
（ｃ）メルカプト基を１分子あたり１個以上有するチオール化合物
（ｄ）イソシアネート基を１分子あたり１個以上有するイソシアネート化合【０００９】
［２］：前記ヒンダードアミンが、１，２，２，６，６−ペンタメチルピペリジル−４−メタクリレートであることを特徴とする［１］記載の光学材料用組成物の製造方法。【００１０】
［３］：［１］または［２］記載の光学材料用組成物の製造方法により光学材料用組成物を製造する工程と、得られた光学材料用組成物を重合硬化させる工程とを含む光学材料の製造方法。【００１１】
［４］：［３］記載の製造方法によって得られる光学材料であって、屈折率（ｎｅ）が１．７３以上である、光学材料。【００１２】
［５］：［４］記載の光学材料を含むメガネ用レンズ。
［６］：ツーポイントフレームに装着可能な強度を有する［５］記載のメガネ用レンズ。
【発明の効果】
【００１３】
本発明は、得られる光学材料が、高屈折率（ｎｅが１．７３以上）、高強度（３点曲げ試験の伸びが１３％以上、かつ耐ドリル強度が良好であること）、および高耐熱性（ＴＭＡ測定値が７０℃以上）を有することを可能とする光学材料用組成物、およびそれを硬化して得られる光学材料、並びにそれを用いたツーポイントフレームメガネ用レンズを提供することができる。
【発明を実施するための形態】
【００１４】
１．光学材料用組成物の製造方法
本発明の光学材料用組成物の製造方法は、原料として、（ａ）硫黄原子を有する無機化合物（以下、（ａ）化合物）、（ｂ）エピスルフィド基を１分子中に１個以上有するエピスルフィド化合物（以下、（ｂ）化合物）、（ｃ）メルカプト基を１分子あたり１個以上有するチオール化合物（以下、（ｃ）化合物）、（ｄ）イソシアネート基を１分子あたり１個以上有するイソシアネート化合物（以下、（ｄ）化合物）を用いる。また、（ａ）化合物と（ｂ）化合物とを予備重合反応させるための触媒として（ｅ）ヒンダードアミン化合物（以下、（ｅ）化合物）を用いる。
さらに必要に応じて重合触媒、重合調節剤、性能改良剤等の任意成分を用いる。
【００１５】
（１）（ａ）化合物
本発明で使用する（ａ）化合物である硫黄原子を有する無機化合物は、硫黄原子を１個以上有する全ての無機化合物を包含する。（ａ）化合物は、化合物中の硫黄原子の合計質量の割合が３０質量％以上であることが好ましい。この割合が、３０質量％未満である場合、光学材料用組成物中の硫黄原子の質量の割合上昇分が小さいため、光学材料の高屈折率化の効果が小さくなる場合がある。（ａ）化合物の使用量は、（ａ）および（ｂ）化合物の合計を１００質量部とした場合、１０〜５０質量部使用するが、好ましくは１０〜４０質量部、より好ましくは１０〜３０質量部である。
【００１６】
ただし本光学材料用組成物から得られる光学材料が屈折率ｎｅ：１．７３以上を達成するには、光学材料用組成物全量に対して、（ａ）化合物が少なくとも１０質量％以上とする。
【００１７】
硫黄原子を有する無機化合物の具体例としては、硫黄、硫化水素、二硫化炭素、セレノ硫化炭素、硫化アンモニウム、二酸化硫黄、三酸化硫黄等の硫黄酸化物、チオ炭酸塩、硫酸およびその塩、硫酸水素塩、亜硫酸塩、次亜硫酸塩、過硫酸塩、チオシアン酸塩、チオ硫酸塩、二塩化硫黄、塩化チオニル、チオホスゲン等のハロゲン化物、硫化硼素、硫化窒素、硫化珪素、硫化リン、硫化砒素、金属硫化物、金属水硫化物等があげられる。これらの中で好ましいものは硫黄、二硫化炭素、硫化リン、硫化セレン、金属硫化物および金属水硫化物であり、より好ましくは硫黄、二硫化炭素および硫化セレンであり、特に好ましくは硫黄である。
これら硫黄原子を有する無機化合物は、単独でも、２種類以上を混合して使用しても良い。
【００１８】
（２）（ｂ）化合物
本発明で使用する（ｂ）化合物としては、エピスルフィド基を１分子中に１個以上有するエピスルフィド化合物を全て包括するが、好ましくは１分子中に２個のエピスルフィド基を有する化合物であり、具体的にはビス（β−エピチオプロピル）スルフィド、ビス（β−エピチオプロピル）ジスルフィド、ビス（β−エピチオプロピル）トリスルフィド、ビス（β−エピチオプロピルチオ）メタン、１，２−ビス（β−エピチオプロピルチオ）エタン、１，３−ビス（β−エピチオプロピルチオ）プロパン、１，２−ビス（β−エピチオプロピルチオ）プロパン、１，４−ビス（β−エピチオプロピルチオ）ブタン、およびビス（β−エピチオプロピルチオエチル）スルフィドからなる群から選択される１種以上のエピスルフィド化合物が挙げられる。これらは単独でも、２種類以上を混合して使用してもかまわない。
【００１９】
中でも好ましい具体例は、ビス（β−エピチオプロピル）スルフィド(式（１）)および／またはビス（β−エピチオプロピル）ジスルフィド(式（２）)であり、最も好ましい具体例は、ビス（β−エピチオプロピル）スルフィドである。
【００２０】
【化１】
2013115212.tif 000002
ビス（β−エピチオプロピル）スルフィド
【００２１】
【化２】
2013115212.tif 000003
ビス（β−エピチオプロピル）ジスルフィド
【００２２】
本発明で使用する（ｂ）化合物の添加量は、（ａ）および（ｂ）化合物の合計を１００質量部とした場合、５０〜９０質量部使用するが、好ましくは６０〜９０質量部、より好ましくは７０〜９０質量部である。
【００２３】
（３）（ｃ）化合物
本発明で使用する（ｃ）化合物は、メルカプト基を１分子あたり１個以上有するチオール化合物を全て包括するが、好ましくは１分子中に２個以上のメルカプト基を有する化合物であり、具体的にはｍ−キシリレンジチオール、ｐ−キシリレンジチオール、ｏ−キシリレンジチオール、ビス（２−メルカプトエチル）スルフィド、ペンタエリスリトールテトラキス（２−メルカプトアセテート）、ペンタエリスリトールテトラキス（３−メルカプトプロピオネート）、および１，２−ビス（２−メルカプトエチルチオ）−３−メルカプトプロパンなどのポリチオール化合物から選択される１種以上である。これらは単独でも、２種類以上を混合して使用してもかまわない。
【００２４】
中でも好ましいのは下記構造式で表されるｍ−キシリレンジチオール(式（３）)、ｐ−キシリレンジチオール(式(４))、並びに、ペンタエリスリトールテトラキス（３−メルカプトプロピオネート）、および１，２−ビス（２−メルカプトエチルチオ）−３−メルカプトプロパンであり、特に好ましいのは常温で低粘度な液体となるｍ−キシリレンジチオールである。
【００２５】
【化３】
2013115212.tif 000004
ｍ−キシリレンジチオール
【００２６】
【化４】
2013115212.tif 000005
ｐ−キシリレンジチオール
【００２７】
本発明で使用する（ｃ）化合物の添加量は、（ａ）及び（ｂ）化合物の合計を１００質量部とした場合、１質量部〜５０質量部であることが好ましく、より好ましくは２質量部〜３０質量部、更に好ましくは５質量部〜１５質量部である。
【００２８】
（４）（ｄ）化合物
本発明で使用する（ｄ）化合物は、イソシアネート基を１分子あたり１個以上有するイソシアネート化合物を全て包括するが、好ましくは１分子中に２個のイソシアネート基を有する化合物であり、具体的にはキシリレンジイソシアネート化合物、１，３−ビス（イソシアナトメチル）シクロヘキサン、イソホロンジイソシアネート、およびヘキサメチレンジイソシアネートなどのジイソシアネート化合物から選択される１種以上である。これらは単独でも、２種類以上を混合して使用してもかまわない。
【００２９】
中でも好ましいのは下記構造式で表されるｍ−キシリレンジイソシアネート(式（５）) 、並びに、１，３−ビス（１−イソシアナート−１−メチルエチル）ベンゼンおよび１，３−ビス(イソシアナトメチル)シクロヘキサンである。
【００３０】
【化５】
2013115212.tif 000006
ｍ−キシリレンジイソシアネート
【００３１】
本発明で使用する（ｄ）化合物の添加量は、（ａ）及び（ｂ）化合物の合計を１００質量部とした場合、１質量部〜５０質量部であることが好ましく、より好ましくは２質量部〜３０質量部、更に好ましくは３質量部〜１０質量部である。
【００３２】
ただし本光学材料用組成物から得られる光学材料が十分な強度を達成するには、光学材料用組成物全量に対して、（ｄ）化合物が少なくとも１質量％以上とする。
【００３３】
（５）（ｅ）化合物
（ａ）化合物と（ｂ）化合物との予備重合反応を促進させる、ヒンダードアミンである（ｅ）化合物としては、１，２，２，６，６−ペンタメチルピペリジル−４−メタクリレート、ビス（２，２，６，６−テトラメチル−４−ピペリジル）セバケート、ビス（１，２，２，６，６−ペンタメチル−４−ピペリジル）セバケート、ビス（１，２，２，６，６−ペンタメチル−４−ピペリジル）−２−（３，５−ジ−ｔｅｒｔ−ブチル−４−ヒドロキシベンジル）−２−ｎ−ブチルマロネート、１−メチル−８−（１，２，２，６，６−ペンタメチル−４−ピペリジル）−セバケート、１−［２−〔３−（３，５−ジ−ｔｅｒｔ−ブチル−４−ヒドロキシフェニル）プロピオニルオキシ〕エチル］−４−〔３−（３，５−ジ−ｔｅｒｔ−ブチル−４−ヒドロキシフェニル）プロピオニルオキシ〕−２，２，６，６−テトラメチルピペリジン、４−ベンゾイルオキシ−２，２,６，６−テトラメチルピペリジン、テトラキス（２，２，６，６−テトラメチル−４−ピペリジル）−１，２，３，４−ブタン−テトラカルボキシレート、トリエチレンジアミン、８−アセチル−３−ドデシル−７，７，９，９−テトラメチル−１，３，８−トリアザスピロ［４，５］デカン−２，４−ジオンなどのヒンダードアミンから選択される１種以上のヒンダードアミン化合物が用いられる。中でもより好ましいのは下記構造式で表される１，２，２，６，６−ペンタメチルピペリジル−４−メタクリレート(式（６）)、およびビス（２，２，６，６−テトラメチル−４−ピペリジル）セバケートであり、特に好ましいのは、１，２，２，６，６−ペンタメチルピペリジル−４−メタクリレートである。
【００３４】
【化６】
2013115212.tif 000007
【００３５】
本発明で使用する（ｅ）化合物は、（ａ）及び（ｂ）化合物の合計１００質量部に対して、０．００１〜１質量部であり、好ましくは０．００２〜１質量部であり、より好ましくは０．００５〜０.５質量部である。
【００３６】
（６）重合触媒
本発明の光学材料用組成物には、重合硬化のために、必要に応じて重合触媒を添加することができる。重合触媒としては、アミン類、ホスフィン類、第４級アンモニウム塩類、第４級ホスホニウム塩類、アルデヒドとアミン系化合物の縮合物、カルボン酸とアンモニアとの塩、ウレタン類、チオウレタン類、グアニジン類、チオ尿素類、チアゾール類、スルフェンアミド類、チウラム類、ジチオカルバミン酸塩類、キサントゲン酸塩、第３級スルホニウム塩類、第２級ヨードニウム塩類、鉱酸類、ルイス酸類、有機酸類、ケイ酸類、四フッ化ホウ酸類、過酸化物、アゾ系化合物、酸性リン酸エステル類を挙げることができる。
【００３７】
重合触媒は、重合硬化を発現するものであれば、特に限定されるものではない。また、これら重合触媒は単独でも２種類以上を混合して使用してもかまわない。これらのうち好ましい具体例は、テトラ−ｎ−ブチルアンモニウムブロマイド、トリエチルベンジルアンモニウムクロライド、セチルジメチルベンジルアンモニウムクロライド、１−ｎ−ドデシルピリジニウムクロライド等の第４級アンモニウム塩、テトラ−ｎ−ブチルホスホニウムブロマイド、テトラフェニルホスホニウムブロマイド等の第４級ホスホニウム塩が挙げられる。これらの中で、さらに好ましい具体例は、トリエチルベンジルアンモニウムクロライドおよび／またはテトラ−ｎ−ブチルホスホニウムブロマイドであり、最も好ましい具体例は、トリエチルベンジルアンモニウムクロライドである。
【００３８】
重合触媒の添加量は、（ａ）、（ｂ）、（ｃ）、および（ｄ）化合物の合計１００質量部に対して、０．００１〜５質量部であり、好ましくは０．００２〜５質量部であり、より好ましくは０．００５〜３質量部である。
【００３９】
（７）重合調節剤
本発明の光学材料用組成物には、重合硬化する際に、ポットライフの延長や重合発熱の分散化などを目的として、必要に応じて重合調節剤を添加することができる。重合調節剤は、長期周期律表における第１３〜１６族元素のハロゲン化物を挙げることができる。
【００４０】
これら重合調節剤は、単独でも２種類以上を混合して使用してもかまわない。これらのうち好ましいものはケイ素、ゲルマニウム、スズ、アンチモンのハロゲン化物である。より好ましくはケイ素、ゲルマニウム、スズ、アンチモンの塩化物であり、さらに好ましくはアルキル基を有するゲルマニウム、スズ、アンチモンの塩化物である。最も好ましいものの具体例はジブチルスズジクロライド、ブチルスズトリクロライド、ジオクチルスズジクロライド、オクチルスズトリクロライド、ジブチルジクロロゲルマニウム、ブチルトリクロロゲルマニウム、ジフェニルジクロロゲルマニウム、フェニルトリクロロゲルマニウム、トリフェニルアンチモンジクロライドである。
【００４１】
重合調節剤の添加量は、（ａ）、（ｂ）、（ｃ）および（ｄ）化合物の合計１００質量部に対して、０．００１〜５質量部であり、好ましくは０．００２〜５質量部であり、より好ましくは０．００５〜３質量部である。
【００４２】
（８）性能改良剤
本発明の光学材料用組成物には、耐酸化性、耐候性、染色性、強度、屈折率等の各種性能の改良を目的として、組成成分の化合物の一部もしくは全部と反応可能な化合物（性能改良剤）を添加することも可能である。この場合は、反応のために必要に応じて公知の重合触媒を別途加えることができる。
【００４３】
組成成分の一部もしくは全部と反応可能な化合物（性能改良剤）としては、本願発明のチオール以外のメルカプト基を２個以上有する化合物類、エポキシ化合物類、カルボン酸類、カルボン酸無水物類、フェノール類、アミン類、ビニル化合物類、アリル化合物類、アクリル化合物類、メタクリル化合物類等が挙げられる。
【００４４】
性能改良剤の添加量は、（ａ）、（ｂ）、（ｃ）および（ｄ）化合物の合計１００質量部に対して、それぞれ０．００１〜１０質量部であり、好ましくは０．００２〜５質量部であり、より好ましくは０．００５〜３質量部である。
【００４５】
（９）その他の任意成分
本発明の光学材料用組成物においては、任意成分として、公知の酸化防止剤、ブルーイング剤、紫外線吸収剤、消臭剤等の各種添加剤を必要に応じて加え、得られる材料の実用性をより向上せしめることはもちろん可能である。
また、本発明の光学材料が重合中に型から剥がれやすい場合には公知の外部および／または内部密着性改善剤を、または型から剥がれにくい場合には公知の外部および／または内部離型性改善剤を、使用することもできる。これらの外部および／または内部密着性改善剤や外部および／または内部離型性改善剤は、重合硬化時に用いるガラスもしくは金属製の型に塗布することができるほか、本発明の光学材料用組成物に添加して、得られる光学材料と型の密着性または離型性を向上せしめることも有効である。
【００４６】
本発明の光学材料用組成物の製造方法では、（ａ）化合物の使用量が光学材料用組成物全量に対し１０質量％以上であることが望ましい。（ａ）化合物の含有量が光学材料用組成物全量に対し１０質量％以上であると、高屈折率（特にｎｅが１．７３以上）を達成することができる。
また、（ｄ）イソシアネート化合物の含有量が光学材料用組成物全量に対し１質量％以上であることが、硬化物の強度の面から必要であり、更には（ｄ）化合物が２質量％以上であることが望ましい。
また（ｄ）化合物を共重合せしめるとともに硬化物の色調などの物性を向上させるため、（ｃ）チオール化合物が必要となる。（ｃ）化合物の含有量は先に述べたような理由から、光学材料用組成物全量に対し５質量％以上であることが望ましく、更には（ｃ）化合物が８質量％以上であることがより望ましい。
【００４７】
本発明の光学材料用組成物の製造方法では、上記（ａ）、（ｂ）、（ｃ）及び（ｄ）化合物、並びに必要に応じて用いられる任意成分を通常の方法で混合・攪拌するが、（ａ）化合物と（ｂ）化合物の少なくとも一部を、（ｅ）化合物を触媒として先に予備重合反応させた後、（ｃ）化合物及び（ｄ）化合物と混合させることが必要である。
【００４８】
（i）予備重合反応
本発明の光学材料用組成物の製造にあたっては、あらかじめ（ａ）化合物と（ｂ）化合物とを（ｅ）化合物を触媒として予備重合反応させる。この予備重合反応で得られる反応液には（ａ）化合物、（ｂ）化合物および予備重合反応物が含まれる。予備重合反応で得られた反応液に、（ｃ）化合物、（ｄ）化合物、及び任意成分とを混合することが必要である。（ａ）化合物と（ｂ）化合物を予備重合反応させることは、固体の（ａ）化合物をハンドリングする際には有効な手段であり、得られる光学材料の透明性も良好となる。また、これにより（ａ）化合物（硫黄等を有する無機化合物）を多量に配合することが可能となり、高屈折率、高強度、及び高耐熱性を備えた光学材料を提供しうる光学材料用組成物が得られる。
【００４９】
（ａ）化合物と（ｂ）化合物とを予備重合反応させる方法を詳しく述べる。（ａ）化合物と（ｂ）化合物は、それぞれ一部または全部を、撹拌下または非撹拌下反応させる。（ａ）化合物または（ｂ）化合物の一部を予備重合反応に供する場合、（ａ）化合物または（ｂ）化合物の残部は別途光学材料用組成物に添加混合される。
予備重合反応させる割合は特に制限されないが、注型時に（ａ）化合物が固体として存在しない程度に（ａ）化合物と（ｂ）化合物とを予備重合反応させるのが好ましい。更に好ましくは、（ａ）化合物、（ｂ）化合物それぞれ５０〜１００質量％が予備重合反応に供され、特に好ましくは（ａ）化合物、（ｂ）化合物それぞれ全質量部が予備重合反応に供される。
【００５０】
その際、（ａ）化合物と（ｂ）化合物との反応を促進させる予備重合反応触媒である（ｅ）化合物を加える。予備重合反応触媒（ｅ）化合物としては、ヒンダードアミン化合物が用いられ、好ましくは１，２，２，６，６−ペンタメチルピペリジル−４−メタクリレートが用いられる。予備重合反応触媒（ｅ）化合物の添加量は、（ａ）及び（ｂ）化合物の合計１００質量部に対して、０．００１〜１質量部であり、好ましくは０．００２〜１質量部であり、より好ましくは０．００５〜０.５質量部である。
【００５１】
予備重合反応は、大気、窒素または酸素等の気体の存在下、常圧もしくは加減圧による密閉下、または減圧下等の任意の雰囲気下で行ってよい。また、この予備重合反応は、重合調節剤、性能改良剤、紫外線吸収剤など必要に応じて用いられる各種添加剤の存在下に行っても構わない。また、（ｃ）化合物の一部または全部の存在下に行っても構わないが、その場合、該予備重合反応は重合硬化反応の一部を選択的に前倒しして実施する形となるため、穏和な条件を採用するなどして反応を制御するのが望ましい。
【００５２】
予備重合反応時間は１分間〜７２時間であり、好ましくは１０分間〜４８時間であり、より好ましくは３０分間〜２４時間である。予備重合反応温度は、０℃〜１５０℃であり、好ましくは１０℃〜１２０℃であり、より好ましくは１０℃〜８０℃である。
【００５３】
さらには、この予備重合反応により、（ａ）化合物を１０モル％以上（反応前の（ａ）化合物を１００モル％とする）反応させておくことが好ましく、２０モル％以上反応させておくことがより好ましい。
【００５４】
また、この予備重合反応物について、液体クロマトグラフィーおよび／または粘度および／または比重および／または屈折率を測定することで、反応の進行度を観察し制御することは、均質な光学材料用組成物とする上で好ましい。また、（ａ）化合物の反応割合を知ることもできる。
【００５５】
中でも、液体クロマトグラフィーおよび／または屈折率を測定する手法が高感度であることから好ましく、さらには、屈折率を測定する手法が簡便であることからより好ましい。屈折率を測定する場合、リアルタイムで反応の進行度を観察できることから、インライン型の屈折計を用いることが好ましい。
【００５６】
（ii）混合
光学材料用組成物の製造方法は、詳しく述べるならば以下の通りである。（ａ）化合物と（ｂ）化合物、および（ａ）化合物と（ｂ）化合物を予備重合反応して得られる予備重合反応物を含む反応液、（ｃ）化合物、（ｄ）化合物、性能改良剤（組成成分の一部もしくは全部と反応可能な化合物）、予備重合反応触媒（ｅ）化合物、重合触媒、重合調節剤、密着性改善剤または離型性改善剤、酸化防止剤、ブルーイング剤、紫外線吸収剤、消臭剤等の各種添加剤等は、全て同一容器内で同時に撹拌下に混合しても、各原料を段階的に添加混合しても、数成分を別々に混合後さらに同一容器内で再混合しても良い。各原料および添加剤等はいかなる順序で混合しても構わない。さらに、上述した（ａ）化合物と（ｂ）化合物の組み合わせによる予備重合反応以外にも、各成分の２種類以上についてあらかじめ予備的な反応を行った後、混合しても構わない。例えば（ａ）化合物と（ｂ）化合物について上記予備重合反応を行い、別途（ｃ）化合物の一部と性能改良剤を（単に混合するのではなく）予備的に反応させ、それらを混合することも可能である。
【００５７】
混合にあたり、設定温度、これに要する時間等は基本的には各成分が十分に混合される条件であればよいが、過剰の温度・時間は、各原料や添加剤間の好ましくない反応が起こり易くなり、さらには粘度の上昇をきたし注型操作を困難にする場合がある、などの理由により適当ではない。
【００５８】
混合温度は−５０℃〜１００℃程度の範囲で行われるべきであり、好ましい温度範囲は−３０℃〜７０℃、さらに好ましいのは、−５℃〜５０℃である。混合時間は、１分〜１２時間、好ましくは５分〜１０時間、最も好ましいのは５分〜６時間程度である。必要に応じて、活性エネルギー線を遮断して混合してもかまわない。またその後、以下の方法で脱気処理を行ってもよい。
【００５９】
（iii）脱気処理
本発明の光学材料用組成物の製造方法においては、上記混合により樹脂組成物を製造後、脱気処理を行う場合がある。光学材料用組成物を重合硬化前にあらかじめ脱気処理することは、重合硬化して得られる光学材料の高度な透明性を達成する面から好ましい。
脱気処理は、（ａ）化合物、（ｂ）化合物、（ｃ）化合物、（ｄ）化合物、および各種組成成分の一部もしくは全部と反応可能な化合物、重合触媒、重合調節剤、各種添加剤の混合前、混合時あるいは混合後に、減圧下に行う。好ましくは、混合時あるいは混合後に、減圧下に行う。
【００６０】
脱気処理条件は、０．１〜１５０００Ｐａの減圧下、１分間〜２４時間、０℃〜１００℃で行う。減圧度は、好ましくは１〜１００００Ｐａであり、より好ましくは１〜５０００Ｐａであり、これらの範囲で減圧度を可変しても構わない。脱気時間は、好ましくは５分間〜１８時間であり、より好ましくは１０分間〜１２時間である。脱気の際の温度は、好ましくは５℃〜８０℃であり、より好ましくは１０℃〜６０℃であり、これらの範囲で温度を可変しても構わない。
【００６１】
脱気処理の際は、撹拌、気体の吹き込み、超音波などによる振動などによって、光学材料用組成物の界面を更新することは、脱気効果を高める上で好ましい操作である。
脱気処理により、除去される成分は、主に硫化水素等の溶存ガスや低分子量のメルカプタン等の低沸点物等であるが、脱気処理の効果を発現するのであれば、特に限定されない。
【００６２】
このようにして得られる光学材料用組成物は、重合硬化の直前にフィルター等で不純物等をろ過し精製することができる。光学材料用組成物をフィルターに通して不純物等をろ過し精製することは、本発明の光学材料の品質をさらに高める上から望ましいことである。ここで用いるフィルターの孔径は０．０５〜１０μｍ程度であり、一般的には０．１〜１．０μｍのものが使用される。フィルターの材質としては、ＰＴＦＥやＰＥＴやＰＰなどが好適に使用される。
【００６３】
２．光学材料
本発明の光学材料は、上記光学材料用組成物の製造方法で得られる光学材料用組成物を重合硬化して得られる。重合硬化は通常、光学材料用組成物をガラスや金属製の型に注入後、電気炉を用いて加熱したり、活性エネルギー線発生装置等を用いて紫外線などの活性エネルギー線を照射したりすることによって行われる。重合時間は０．１〜１００時間、通常１〜４８時間であり、重合温度は−１０℃〜１６０℃、通常−１０℃〜１４０℃である。重合は所定の重合温度で所定時間のホールド、０．１℃〜１００℃／ｈの昇温、０．１℃〜１００℃／ｈの降温およびこれらの組み合わせで行うことができる。
【００６４】
また、重合終了後、材料を５０℃から１５０℃の温度で５分から５時間程度アニール処理を行う事は、光学材料の歪を除くために好ましい処理である。さらに必要に応じて染色、ハードコート、反射防止、防曇性、防汚性、耐衝撃性付与等の表面処理を行うことができる。
【００６５】
本発明の製造方法で得られる光学材料用組成物を重合硬化することにより、従来困難であった、十分に高い屈折率と良好なアッベ数を有し、更に高い強度および耐熱性を有する光学材料を提供することが可能となった。すなわち、目的とする光学材料の屈折率（ｎｅ）としては、好ましくは１．７３以上、より好ましくは１．７４以上で、強度としては３点曲げ試験の伸びが１３％以上、より好ましくは１４％以上であり、特に好ましくは１５％以上で、かつ耐ドリル強度が良好であること、耐熱性（ＴＭＡ測定の軟化点）は７０℃以上である光学材料を提供し得る光学材料用組成物および光学材料、並びにそれを用いたツーポイントフレームメガネ用レンズを提供することができる。
【００６６】
本発明においては、高屈折率化剤である硫黄を多量に（例えば光学材料用組成物全量に対し１０質量％以上）配合した均質な光学材料用組成物を得ることができる。そしてそれを用いることによって、屈折率１．７３以上という高屈折率の光学材料を得ることができる。
従来の（ａ）化合物、（ｂ）化合物、（ｃ）化合物、（ｄ）化合物からなる組成物とその製造方法では、（ａ）化合物と（ｄ）化合物を多量に配合すると、急速重合が起こり、屈折率１．７３以上の硬化物（光学材料）を得ることはできなかった。
本発明によれば、光学材料用組成物の製造段階で（ａ）化合物と（ｂ）化合物を１，２，２，６，６−ペンタメチルピペリジル−４−メタクリレートなどのヒンダードアミン化合物を触媒として予備重合反応させて適量を消費することによって、（ａ）化合物を完全に溶解させ、均一な液体組成物とすることが可能であり、かつ急速重合を起こすことなく重合硬化が可能であり、透明均一な光学材料を得ることが可能となった。
このように、本発明の特徴的な組成・製造方法を採用することにより、高屈折率（ｎｅが１．７３以上）を達成し、さらに高強度（３点曲げ試験の伸びが１３％以上、及び耐ドリル強度が良好）、および高耐熱性をも有する光学材料が容易に得られる。
【実施例】
【００６７】
以下、実施例により本発明を具体的に説明するが、本発明はこれらに限定されるものではない。なお、得られた光学材料の屈折率およびアッベ数、耐熱性、伸びおよび耐ドリル強度の評価は以下の方法で行った。【００６８】
［屈折率（ｎｅ）測定、アッベ数（νｄ）測定］
デジタル精密屈折計（カルニュー光学工業株式会社製、ＫＰＲ−２００）を用い、２５℃で測定した。【００６９】
［耐熱性測定］
サンプルを厚さ３ｍｍに切り出し、１ｍｍφのピンに１０ｇの加重を与え、３０℃から１０℃／分で昇温してＴＭＡ測定（セイコーインスツルメンツ製、ＴＭＡ／ＳＳ６１００）を行い、軟化点を測定した。【００７０】
［伸び（強度）測定］
ＪＩＳ規格Ｋ-７１７１に準拠し、厚さ２．５ｍｍ、幅１０．０ｍｍの平板を、オートグラフ（株式会社島津製作所製、ＡＧ−５０００Ｂ）を用い、支点間距離４０ｍｍにおいて３点曲げ試験を行い、破断点の伸びを測定した。
［耐ドリル強度］
特開２００８−１０１１９０号公報に示されている評価方法に準拠して、ドリルの回転数２５００ｒｐｍ、進入速度６００ｍｍ／分で２．５ｍｍ厚の平板に直径２ｍｍの穴を開けたときの周辺部の状態を測定した。周辺部に欠けが見られないものを○、見られたものを×とした。【００７１】
＜実施例１＞
（ａ）化合物として硫黄２０質量部、（ｂ）化合物としてビス（β−エピチオプロピル）スルフィド（以下ｂ−１化合物と呼ぶ）８０質量部の合計１００質量部に、紫外線吸収剤として２−（２−ヒドロキシ−５−ｔｅｒｔ−オクチルフェニル）ベンゾトリアゾール１質量部を加え、５０℃でよく混合し均一とした。次いで、予備重合反応触媒（ｅ）化合物として１，２，２，６，６−ペンタメチルピペリジル−４−メタクリレート（以下ｅ−１化合物と呼ぶ）０．０１質量部を加え、（ａ）化合物が２０℃において析出しなくなるまで５０℃で予備重合反応させた。
なお、本実施例では、予備重合反応を（ａ）化合物が約５０モル％反応したところで停止させており、得られた組成物中には（ａ）化合物が残存した状態にある。（ａ）化合物の反応割合は、反応液を液体クロマトグラフィー分析ならびに屈折率を測定することにより求めた。【００７２】
その後、得られた組成物を２０℃に冷却した。そこへ、あらかじめ重合触媒としてトリエチルベンジルアンモニウムクロライド０．０３５質量部、重合調節剤としてジ−ｎ−ブチルスズジクロライド０．４０質量部を（ｃ）化合物であるｍ−キシリレンジチオール（以下ｃ−１化合物と呼ぶ）９質量部に溶解させたものをマスターバッチとして加えた。次いで（ｄ）化合物としてｍ−キシリレンジイソシアネート（以下ｄ−１化合物と呼ぶ）３質量部を加え、混合し均一な組成物とし、４０００Ｐａ、６０分間、２０℃の条件下で脱気処理した。【００７３】
得られた光学材料用組成物を１．０μｍのＰＴＦＥ製のメンブランフィルターでろ過し、２枚のガラス板とガスケットから構成される、厚さ２．５ｍｍの平板型モールドに注入し、３０℃で１０時間加熱し、その後３０℃から１００℃まで１０時間かけて一定速度昇温させ、最後に１００℃で１時間加熱し、重合硬化させた。室温まで放冷した後、モールドから離型し、硬化した光学材料を得た。得られた光学材料の屈折率およびアッベ数、耐熱性、伸びおよび耐ドリル強度の評価結果を表１に示した。【００７４】
＜実施例２、３＞
（ａ）化合物と（ｂ）化合物の量を変更する以外は実施例１と同様に行った。得られた光学材料の屈折率およびアッベ数、耐熱性、伸びおよび耐ドリル強度の評価結果を表１に示した。【００７５】
＜実施例４＞
（ｃ）化合物と（ｄ）化合物の量を変更する以外は実施例１と同様に行った。得られた光学材料の屈折率およびアッベ数、耐熱性、伸びおよび耐ドリル強度の評価結果を表１に示した。【００７６】
＜実施例５＞
予備重合反応触媒である（ｅ）化合物の量を変更する以外は実施例１と同様に行った。得られた光学材料の屈折率およびアッベ数、耐熱性、伸びおよび耐ドリル強度の評価結果を表１に示した。【００７７】
＜実施例６＞
（ｂ）化合物のｂ−１化合物の代わりに、ビス（β−エピチオプロピル）ジスルフィド（以下ｂ−２化合物と呼ぶ）を使用し、（ａ）および（ｂ）化合物の量を変更する以外は実施例１と同様に行った。得られた光学材料の屈折率およびアッベ数、耐熱性、伸びおよび耐ドリル強度の評価結果を表１に示した。【００７８】
＜実施例７＞
（ｄ）化合物のｄ−１化合物の代わりに、１，３−ビス（１−イソシアナート−１−メチルエチル）ベンゼン（以下ｄ−２化合物と呼ぶ）を使用し、（ｄ）化合物の量を変更する以外は実施例４と同様に行った。得られた光学材料の屈折率およびアッベ数、耐熱性、伸びおよび耐ドリル強度の評価結果を表１に示した。【００７９】
＜実施例８＞
（ｄ）化合物のｄ−１化合物の代わりに、１，３−ビス(イソシアナトメチル)シクロヘキサン（以下ｄ−３化合物と呼ぶ）を使用する以外は実施例１と同様に行った。得られた光学材料の屈折率およびアッベ数、耐熱性、伸びおよび耐ドリル強度の評価結果を表１に示した。【００８０】
＜実施例９＞
（ｃ）化合物のｃ−１化合物の代わりに、ｐ−キシリレンジチオール（以下ｃ−２化合物と呼ぶ）を使用する以外は実施例１と同様に行った。得られた光学材料の屈折率およびアッベ数、耐熱性、伸びおよび耐ドリル強度の評価結果を表１に示した。【００８１】
＜実施例１０、１１＞
（ｃ）化合物を、ｃ−１化合物とペンタエリスリトールテトラキス（３−メルカプトプロピオネート）（以下ｃ−３化合物と呼ぶ）あるいはｃ−１化合物と１，２−ビス（２−メルカプトエチルチオ）−３−メルカプトプロパン（以下ｃ−４化合物と呼ぶ）のように２種類の（ｃ）化合物を併用する、かつ各化合物の質量部を変更する以外は実施例１と同様に行った。得られた光学材料の屈折率およびアッベ数、耐熱性、伸びおよび耐ドリル強度の評価結果を表１に示した。【００８２】
＜実施例１２＞
（ｅ）化合物のｅ−１化合物の代わりにビス（２，２，６，６−テトラメチル−４−ピペリジル）セバケート（以下ｅ−２化合物と呼ぶ）を使用し、使用量を変更する以外は実施例１と同様に行った。得られた光学材料の屈折率およびアッベ数、耐熱性、伸びおよび耐ドリル強度の評価結果を表１に示した。【００８３】
＜比較例１＞
（ａ）化合物として硫黄１５質量部、（ｂ）化合物としてｂ−１化合物８５質量部の合計１００質量部に、紫外線吸収剤として２−（２−ヒドロキシ−５−ｔｅｒｔ−オクチルフェニル）ベンゾトリアゾール１質量部を加え、６０℃でよく混合し均一とした。次いで、予備重合反応触媒として２−メルカプト−１−メチルイミダゾール（以下ｅ−３化合物と呼ぶ）０．５質量部を加え、（ａ）化合物が２０℃において析出しなくなるまで５０℃で予備重合反応させた。その後、得られた組成物を２０℃に冷却した。そこへ、重合触媒としてトリエチルベンジルアンモニウムクロライド０．０３質量部、重合調節剤としてジ−ｎ−ブチルスズジクロライド０．２０質量部を溶解させ、実施例１と同様に重合硬化させた。
得られた光学材料の屈折率およびアッベ数、耐熱性および伸びの評価結果を表１に示した。得られた光学材料は伸びおよび耐ドリル強度が不十分であった。【００８４】
＜比較例２＞
（ａ）化合物として硫黄１６質量部、（ｂ）化合物としてｂ−１化合物８４質量部の合計１００質量部に、紫外線吸収剤として２−（２−ヒドロキシ−５−ｔｅｒｔ−オクチルフェニル）ベンゾトリアゾール１質量部を加え、６０℃でよく混合し均一とした。次いで、ｅ−３化合物０．５質量部を加え、（ａ）化合物が２０℃において析出しなくなるまで６０℃で予備重合反応させた。【００８５】
その後、得られた組成物を２０℃に冷却した。そこへ、あらかじめ重合触媒としてトリエチルベンジルアンモニウムクロライド０．０３質量部、重合調節剤としてジ−ｎ−ブチルスズジクロライド０．２０質量部をｃ−１化合物７質量部に溶解させたものをマスターバッチとして加え、混合し均一な組成物とし、４０００Ｐａ、３０分間、２０℃の条件下で脱気処理した。以後、実施例１と同様に重合硬化させ、硬化した光学材料を得た。得られた光学材料の屈折率およびアッベ数、耐熱性、伸びおよび耐ドリル強度の評価結果を表１に示した。得られた光学材料は伸びが不十分であった。【００８６】
＜比較例３＞
（ｃ）化合物のｃ−１化合物の代わりに、ビス（２−メルカプトエチル）スルフィド（以下ｃ−５化合物と呼ぶ）を使用する以外は比較例２と同様に行った。得られた光学材料の屈折率およびアッベ数、耐熱性、伸びおよび耐ドリル強度の評価結果を表１に示した。得られた光学材料は伸びおよび耐ドリル強度が不十分であった。【００８７】
＜比較例４＞
（ｂ）化合物としてｂ−１化合物１００質量部、（ｃ）化合物としてｃ−１化合物１６質量部、内部離型剤としてポリオキシエチレンラウリルエーテルリン酸ナトリウム０．００５質量部、重合触媒としてテトラ−ｎ−ブチルアンモニウムブロマイド０．０３質量部、重合調節剤としてジ−ｎ−ブチルスズジクロライド０．０５質量部を混合し、均一な組成物とし１３００Ｐａの減圧下で３０分脱気を行った後、実施例１と同様に重合硬化させた。得られた光学材料の屈折率およびアッベ数、耐熱性、伸びおよび耐ドリル強度の評価結果を表１に示した。得られた光学材料は屈折率および耐熱性が不十分であった。【００８８】
＜比較例５、６＞
表１に示した組成に変更した以外は比較例４を繰り返した。得られた光学材料の屈折率およびアッベ数、耐熱性、伸びおよび耐ドリル強度の評価結果を表１に示した。得られた光学材料はいずれも屈折率が低く、伸びが不十分なものもあった。【００８９】
＜比較例７＞
表１に示した組成に変更した以外は比較例４を繰り返した。（ａ）化合物が溶け残ったまま重合硬化してしまい、均一透明な光学材料は得られなかった。【００９０】
＜比較例８＞
比較例２と同様に予備重合反応を行い、得られた組成物を２０℃に冷却した。そこへ、あらかじめ重合触媒としてトリエチルベンジルアンモニウムクロライド０．０３質量部、重合調節剤としてジ−ｎ−ブチルスズジクロライド０．２０質量部をｃ−１化合物９質量部に溶解させたものを、マスターバッチとして加え、次いでｄ−１化合物３質量部を順に加え混合したが、急速重合が起こり、光学材料は得られなかった。【００９１】
【表１】
2013115212.tif 000008
【００９２】
なお、上記表１中の記号は、以下を意味する。
（ａ）硫黄
（ｂ−１）ビス（β−エピチオプロピル）スルフィド
（ｂ−２）ビス（β−エピチオプロピル）ジスルフィド
（ｃ-１）ｍ−キシリレンジチオール
（ｃ-２）ｐ−キシリレンジチオール
（ｃ-３）ペンタエリスリトールテトラキス（３−メルカプトプロピオネート）
（ｃ-４）１，２−ビス（２−メルカプトエチルチオ）−３−メルカプトプロパン
（ｃ-５）ビス（２−メルカプトエチル）スルフィド
（ｄ-１）ｍ−キシリレンジイソシアネート
（ｄ-２）１，３−ビス（１−イソシアナート−１−メチルエチル）ベンゼン
（ｄ-３）１，３−ビス(イソシアナトメチル)シクロヘキサン
（ｅ-１）１，２，２，６，６−ペンタメチルピペリジル−４−メタクリレート
（ｅ-２）ビス（２，２，６，６−テトラメチル−４−ピペリジル）セバケート
（ｅ-３）２−メルカプト−１−メチルイミダゾール
【産業上の利用可能性】
【００９３】
本発明の製造方法による光学材料用組成物は、重合硬化することにより、高屈折率、高強度、高耐熱性などの優れた特性を有する光学材料を提供することができる。このような本発明の光学材料は、プラスチックレンズ、プリズム、光ファイバー、情報記録基盤、フィルター等の光学材料として好適であり、中でもプラスチックレンズ、特にツーポイントフレームメガネ用レンズとして好適に使用される。
【国際調査報告】
2013115212.tif 000009
2013115212.tif 000010
2013115212.tif 000011
2013115212.tif 000012